REVENDICATIONS 1 - Procédé de préparation d'un mortier cellulaire par malaxage en présence d'eau, de fibres de constituants minéraux et/ou organiques et d'une solution d'agent(s) moussant(s), caractérisé par le fait qu'au moins une partie des fibres est constituée par des fibres végétales cellulosiques traitées par explosion à la vapeur d'eau. 2 - Procédé selon la revendication 1, caractérisé par le fait que le traitement à la vapeur d'eau est effectué sous une pression de vapeur d'eau comprise entre 5 et 50 bars pendant un temps variant entre 10 secondes et 20 minutes. 3 - Procédé selon l'une des revendications 1 ou 2, caractérisé par le fait qu'avant utilisation, les fibres végétales cellulosiques traitées par explosion à la vapeur d'eau sont imprégnées d'un additif imperméabilisant et/ou ignifugeant. 4 - Procédé selon l'une des revendications 1 à 3, caractérisé par le fait qu'avant utilisation, les fibres végétales cellulosiques traitées par explosion à la vapeur d'eau sont saturées en humidité. 5 - Procédé selon l'une des revendications 1 à 4, caractérisé par le fait qu'avant utilisation, les fibres végétales cellulosiques traitées par explosion à la vapeur d'eau sont lavées pour éliminer les hémicelluloses et autres extractibles. 6 - Procédé selon l'une des revendications 1 à 5, caractérisé par le fait qu'on soumet au malaxage un mélange contenant les constituants suivants - 3 à 10 % de fibres végétales cellulosiques traitées par explosion à la vapeur d'eau ; - O à 5 % de fibres acryliques ayant une longueur comprise entre 10 et 30 mm - 20 à 50 % de ciment de type Portland ; - 25 à 80 % de sable ou minéraux siliceux d'une teneur pondérale en SiO d'au moins 80 % ; - 6 à 40 % d'une charge calcaire ou argileuse d'une granulométrie inférieure à 100 micromètres ; - 0,002 à 0,01 d'agent antimicrobien ; - 15 à 40 % d'eau et - 9 à 30 % de solution contenant le (les) agent(s) moussant(s) stabilisé(s), les proportions ci-dessus étant données en poids par rapport au poids total des constituants malaxés nécessaire pour obtenir un mètre cube de matériau sec. 7 - Procédé selon la revendication 6, caractérisé par le fait qu'on ajoute au mélange à malaxer au moins un additif pris dans le groupe formé par les colorants les accélérateurs de prise, les fluidifiants, les agents réducteurs d'eau et les agents étancheurs. 8 - Procédé selon l'une des revendications 6 ou 7, caractérisé par le fait qu'on introduit dans le mélange 1 à 15 % en poids d'un polymère de type époxy, polyester ou acrylique. 9 - Procédé selon l'une des revendications 1 à 5, caractérisé par le fait qu'on malaxe un mélange contenant les constituants suivants - 5 à 15 % de fibres végétales cellulosiques traitées par explosion à la vapeur d'eau - 30 à 40 % de liant organique pris dans le groupe formé par les colles d'amidon et les autres polysaccha rides et les colles vinyliques ayant une teneur en eau comprise entre 0,50 et 0,60 % en poids ; - 20 à 30 % d'une solution contenant le (les) agent(s) moussant(s) stabilisé(s); - 0,005 à 0,1 % d'agent antimicrobien les proportions ci-dessus étant données en poids par rapport au poids total des constituants malaxés nécessaire pour obtenir un mètre cube de matériau sec. 10 - Procédé selon l'une des revendications 1 à 9, caractérisé par le fait qu'on malaxe le mélange dans un malaxeur ayant des vitesses périphériques comprises entre 0,5 et 10 m/s. 11 - Procédé selon la revendication 10, caractérisé par le fait que la durée de malaxage est comprise entre 2 et 20 minutes. 12 - Procédé selon l'une des revendications 1 à 11, caractérisé par le fait que la solution contenant le (les) agent(s) moussant(s) est introduite directement dans le mélange en cours de malaxage. 13 - Procédé selon l'une des revendications 1 à 11, caractérisé par le fait que la solution contenant le (les) agent(s) moussant(s) est introduite sous forme de mousse préparée au préalable. 14 - Matériau obtenu par le procédé selon l'une des revendications 1 à 13, caractérisé par le fait qu'il a une densité sèche comprise entre 0,1 et 1,5. 15 - Matériau obtenu par le procédé défini dans la revendication 6, caractérisé par le fait qu'il a une densité sèche comprise entre 0,9 et 1,5, de préférence voisine de 1,3. 16 - Matériau obtenu par le procédé défini dans la revendication 9, caractérisé par le fait qu'il a une densité comprise entre 0,1 et 0,9, de préférence voisine de 0,3. 17 - Matériau selon la revendication 15, ayant une densité voisine de 1,38, caractérisé par le fait qu'il a une résistance à la traction par flexion comprise entre 4 et 6 MPa et une résistance à la compression comprise entre 8 et 14 MPa. 18 - Matériau selon la revendication 16, ayant une densité voisine de 0,38, caractérisé par le fait qu'il a une résistance à la traction par flexion comprise entre 0,20 et 1 MPa et une résistance à la compression comprise entre 0,25 et 2 MPa. 19 - Matériau constitué d'au moins deux couches de matériaux selon l'une des revendications 14 à 18, de densités différentes. 20 - Matériau selon la revendication 19, caractérisé par le fait que la contrainte d'arrachement par cisaillement à l'interface entre deux couches de matériaux de densités différentes est comprise entre 0,03 et 0,20 MPa.